(57)【要約】【課題】従来スキーやスノーボード等のソール用のホットワックスは、パラフィン及びポリエチレン（特願２００７−１７９０２６）を使用したものが存在しているが、ポリプロピレン（ＰＰ）を使用したスキーやスノーボード等のソール用ホットワックスを提供する。又、ソールの素材やソールの補修に使われるリペアー剤は、共にポリエチレン（ＰＥ）を主としたものが使われているが、ポリエチレン（ＰＥ）よりも強度に優れたポリプロピレン（ＰＰ）を使用したソール素材とリペアー剤を提供する。【解決手段】滑走性能と強度に優れたポリプロピレン（ＰＰ）をホットワックスに使用することで、ソールの摩擦係数を低下させ、スキー板、スノーボード、スノースクート等の滑走性能を向上させるようにしたホットワックス。  強度に優れたポリプロピレン（ＰＰ）を使用したリペアー剤とソール素材。【特許請求の範囲】
【請求項１】
原料及び化学合成、成形等の製造工程からやむなく混入してくる不純物以外の添加化合物を含まない、ポリプロピレン（ＰＰ）からなるスキー、スノーボード、スノースクート等に使用するワックス。
【請求項２】
原料及び化学合成、成形等の製造工程からやむなく混入してくる不純物以外の添加化合物を含まない、ポリプロピレン（ＰＰ）からなるスキー、スノーボード、スノースクート等に使用するソール素材。
【請求項３】
原料及び化学合成、成形等の製造工程からやむなく混入してくる不純物以外の添加化合物を含まない、ポリプロピレン（ＰＰ）からなるスキー、スノーボード、スノースクート等に使用するリペアー剤。
【発明の詳細な説明】
【技術分野】
【０００１】    本発明は、ソール部分の摩擦係数を低下させるスキー、スノーボード、スノースクート用ホットワックス、及びソール素材とソール補修用のリペアー剤に関するものである。
【背景技術】
【０００２】  一般スキーヤーにおけるスキー具等（スキー板等）の滑走性能は、特段に問題視することはないが、競技となると、スキー具特にスキー板の滑走性能は極めて重要な課題であり、より速く滑走できることを目指し、スキー等（スキー板等）の手入れ、調整が要求されてきたことは周知の事実である。そこで重要な手入れ、調整としてスキー板の接雪面（ソール）のワックス掛けは重要不可欠であることは説明を待たない常識である。
従来、スキーワックスは、市販製品の全てが、パラフィン等の鉱物油、牛脂などの油脂成分をベースにして金属石鹸、シリコーン樹脂粉末、ポリテトラフルオロエチレン（ＰＴＦＥ）を一例とするフッ素樹皮粉末、その他の潤滑性能を持つ物質を混合配合したものが提供されてきた。また、スキー具等の接雪面に使用されているソール素材や、ソール補修用のリペアー剤は、従来から木材やポリエチレン（ＰＥ）が使用されている。【０００３】  しかし、本発明者が研究したところ上記従来のスキー用ホットワックスには、優れた強度と潤滑性で知られるポリプロピレン（ＰＰ）を使用した物が存在していないことがわかった。また、従来のソール素材については、ポリエチレン（ＰＥ）製が主であり、ポリプロピレン（ＰＥ）はソール素材や、リペアー剤に使用されていない。本発明は、ポリプロピレン（ＰＰ）を使用したホットワックス、リペアー剤、ソール素材についてのものである。【０００４】  既存のホットワックスの主成分は、パラフィンが使用されている。また、一部にポリエチレン（特願２００７−１９５２０４）が使用されている。このパラフィン（いわゆる蝋）をアイロンでソール面に焼き付けることで、ワックス掛けが行われている。一般には、ソールの粗面をパラフィンで埋めることによりソール面の摩擦係数を減らして、スキー、スノーボード等の滑走性能を高めるとされている。また、ソール素材については、ポリエチレン（ＰＥ）にグラファイト等を混和配合した素材が主流であり、一部に木材を使用したものがある。しかし、本発明者が研究した結果以下の事がわかった。【０００５】  一つは、ホットワックスに使用されているパラフィンは柔らかい素材であるため、滑走時の雪面との摩擦により傷つき、また、雪面上にある小さなゴミ（粉塵等）が柔らかいパラフィンに食い込み、滑走するにつれて摩擦抵抗が増大することがわかった。また従来のホットワックスは、そのパラフィンの柔らかさゆえに、せっかくアイロンで焼き付けても最大でも１５キロも滑走すれば削れ落ちてしまう。いずれもパラフィンが柔らかい素材であることが原因である。そこで最近では硬化材等をパラフィンに混入するなどしてパラフィンの硬度を増すようになった。しかしながら、パラフィンの硬度を増すと、滑走時の衝撃や摩擦により、割れやすく、ソール面から剥離しやすくなり、滑走性能寿命を延伸できないという、別の欠点がでてきた。
ホットワックスの素材においては、強靭性を与えるために硬さだけではなく、弾性も必要であることがわかる。いわゆるパラフィンの硬さとは、ガラスの硬さに似ており、硬度を増すにつれて脆くなる性質を併せ持つ。以上のことから、強靭なホットワックスの素材には、硬さだけではなく弾力性も必要なことが理解できるだろう。極論すれば、ホットワックスは硬度と弾力性が高いほど、優れていると評価できよう。
また、ソール素材については、強靭で加工の容易なポリエチレン（ＰＥ）が主に使用されており、木材を主体にしたソールに比べると、滑走性能と耐久力で優れている。現在のところ、ポリエチレン（ＰＥ）を上回る耐久性や滑走性を有した素材は市場に現れていない。【０００６】  そこで、本研究者が、従来のパラフィンを遥かに上回る硬度と、弾力性を兼備えながら、かつ、ホットワックスとしてアイロンの温度で溶融し、かつ、ソール面に定着する素材を研究したところ、ポリプロピレン（ＰＰ）ならばその全ての条件を満たすことがわかった。
また、ソールの主素材については、ポリエチレン（ＰＥ）が使用されているが、さらに強靭なポリプロピレン（ＰＰ）をソール素材に使用することで、より強靭で滑走性に優れたソールが作成できる。
また、傷ついたソールの補修に使われるリペアー剤についても、ポリプロピレン（ＰＰ）を使用すれば、より強靭で万全な補修が可能である。【０００７】  ホットワックスの硬度の測定については、主に針入度という測定方法が一般にはとられている。針入度とは一定の強さで一定の時間、対象に針を刺した場合、何ミリ刺さるかという試験である。当然、硬いほど針は刺さりにくくなる。従来のパラフィン製のホットワックスは硬化材を入れても針入度を５０ミリ以下にはできず、それ以上硬くすると、脆くなりすぎてホットワックスとしての用をなさなかった。
しかし、ポリプロピレン（ＰＰ）ならば、いくらでも硬くすることができる。なぜならば、ポリプロピレン（ＰＰ）はパラフィンよりも弾力性が遥かに高い素材であり、硬度を増しても容易には割れない素材だからである。ホットワックスの硬度と弾性においてポリプロピレン（ＰＰ）に対抗しうる素材は、今のところポリエチレン（特願２００７−１９５２０４）だけである。
また、ソール素材にはポリエチレン（ＰＥ）が主に使用されているが、さらに強靭性に優れたポリプロピレン（ＰＰ）をソール素材に使用することにより、ソールの寿命を延伸することが可能である。【０００８】  ポリプロピレン（ＰＰ）はパラフィンより、もともと硬度が高いうえ、硬化材等を使用しなくても、分子量を増やすことにより、あまり弾力性を損なわず硬くできるのが、もうひとつの利点といえよう。【０００９】  以上のことから、ポリプロピレン（ＰＰ）製のホットワックスは、従来のパラフィン製のホットワックスに比べて、硬度、弾力性の全てにおいて上回っていることがわかる。
硬度が高いうえ、弾力性に優れるということは、従来のパラフィン製のホットワックスに比べて、傷がつきにくく、また、滑走中に雪面に浮いているゴミ（粉塵）が刺さりにくくなることを意味する。また、高い弾力性は滑走時の衝撃による、ワックスの剥離を防止する。なぜなら、衝撃でソールがスキー板と共にしなっても、弾力性の高いワックスならば割れずにすみ、ソールに定着したままである。以上の事柄は、既存のパラフィンよりも滑走によるワックスの摩擦係数の増大を押さえやすいことを示す。
結論を述べると、脆くて柔らかいパラフィンよりも、硬くてしなやかなポリプロピレン（ＰＰ）の方が、滑走性能寿命が長いといえる。
このことからポリプロピレン（ＰＰ）は、従来のパラフィン以上の滑走性能と、持続性能を併せ持っているといえるだろう。【００１０】  また、従来のソール素材は前述したように、ポリエチレン（ＰＥ）が主体であるが、ポリプロピレン（ＰＰ）は、硬度など耐久性でポリエチレン（ＰＥ）より優れており、ポリエチレン（ＰＥ）に替わるソールの新素材として、有用である。
このことは、ソール補修用のリペアー剤についても当てはまることである。
なぜならば、ソールは雪面との摩擦部分（接触部分）であり、強い付加と、磨耗が強いられる箇所であるからである。また、ポリプロピレン（ＰＰ）の吸水性はポリエチレン（ＰＰ）よりも低く、雪面滑走時に起こる水分の侵食に耐える意味で、重要である。
【発明の開示】
【発明が解決しようとする課題】
【００１１】  解決しようとする問題点は、従来ホットワックスの素材として使用されることのなかったポリプロピレン（ＰＰ）をホットワックスの素材として使用することで、従来のホットワックスよりも、滑走性能及び持続性能に優れたスキーワックスを提供することである。
また、従来ソールの素材や、ソール補修用のリペアー剤に使用されることのなかったポリプロピレン（ＰＰ）を、ソール素材やソール補修用のリペアー剤に使用することで、従来のソールやリペアー剤よりも、耐久性能に優れたソール用素材とリペアー用素材を提供することである。
【課題を解決するための手段】
【００１２】  ホットワックスは、ソール面にある２０〜６０ミクロンの小さく不規則なくぼみを、パラフィン等で埋めることにより摩擦係数を減少させ、高い滑走性能を実現させるものである。本発明の請求項１は、このホットワックスの主素材を、パラフィンより硬度と弾力性に優れているポリプロピレン（ＰＰ）を使用することで、滑走時の摩擦と衝撃に対しパラフィン以上の耐久性を実現させるものである。
また、本発明の請求項２は、木材やポリエチレン（ＰＥ）よりも硬度が高く耐久性に優れたポリプロピレン（ＰＰ）をソールの素材に使用することで、従来のポリエチレン（ＰＥ）製のソールよりも耐久性の高いソールを提供することである。さらに、本発明の請求項３は、ソール補修用のリペアー剤にもポリプロピレン（ＰＰ）を使用し、従来のポリエチレン（ＰＥ）製のリペアー剤よりも、強靭なリペアー剤を提供するものである。
【発明の効果】
【００１３】  本発明のホットワックスは、ポリプロピレン（ＰＰ）のもつ硬度と弾力性により、従来のパラフィン製のホットワックスに比べて、優れた滑走性能と持続性能を実現した。
また、本発明のポリプロピレン（ＰＰ）のソール素材は、ポリプロピレン（ＰＰ）のもつ硬度と耐久性により、従来のソール素材であるポリエチレン（ＰＥ）で作られたソールよりも、高い耐久性を示した。また、本発明のポリプロピレン（ＰＰ）のリペアー剤は、同じポリプロピレン（ＰＰ）製のソールの補修剤として最適であり、ポリエチレン（ＰＥ）製のリペアー剤よりも高い補修効果を示した。
【本発明を実施するための最良の形態】
【００１４】  以上のことから、本発明はパラフィン以上の硬度と弾力性を併せ持つポリプロピレン（ＰＰ）を使用したホットワックスと、ポリエチレン（ＰＥ）よりも強靭なポリプロピレン（ＰＰ）のソール素材と補修用リペアー剤である。ホットワックスは、通常アイロンを使用してソール面に焼き付けることで、ワックス掛けが行われており、このため、市販のアイロンの温度を考慮して、ポリプロピレン（ＰＰ）の溶融温度を設定する必要がある。
市販のアイロンは通常、最高温度が１５０度前後であり、ホットワックス用のアイロンでも１７０度前後であるので、溶融温度が１７０度以上のポリプロレン（ＰＰ）はホットワックスとしては利用できない。また、あまり高すぎるアイロンの温度は、スキー板やスノーボードを構成するソールそのものを傷つける原因となる。
したがって、ホットワックス用のポリプロピレン（ＰＰ）は最高でも溶融温度が１７０度以下、溶かしやすさを考えるとさらに低い溶融温度のものが望ましいといえる。
また、ソール素材は、釜等を用いて通常２００度未満の温度で作成される。したがってソール素材としてのポリプロピレン（ＰＰ）については、ソール作成の簡便さを考慮して溶融温度を２００度以下に設定する必要がある。リペアー剤についても、通常、半田ごて等により溶かすことで使用されるので、やはり溶融温度は２００度以下が望ましい。
【実施例１】
【００１５】  針入度０，１ミリ、溶融温度１４８度のポリプロピレン（ＰＰ）単独（不純物０．１％以下）で本発明ホットワックスとした。【００１６】  こうしてソール面を調整されたスキーにより滑走試験をしたところ、市販のホットワックス（パラフィン１００％）を使用したものに比べ、１，２９倍のスピードで滑走することができた。また、２００キロメートル以上滑走してもなお、滑走性能に低下がみられず、剥離などの痕跡も見られなかった。【００１７】  従来のパラフィンを主体としたホットワックスでは、最大でも１５キロも滑走すれば、ワックスとしての滑走性能寿命は尽きてしまう。この試験により、パラフィンよりも硬度が高いポリプロピレン（ＰＰ）の方が、やはり滑走性能寿命が長くなることがわかった。
【実施例２】
【００１８】    針入度０，１ミリ以下、溶融温度１５６度のポリプロピレン（ＰＰ）単独（不純物０．１％以下）で本発明ホットワックスとした。【００１９】本発明のホットワックスを、ソール面を調整されたスキーにより滑走試験をしたところ、市販のホットワックス（パラフィン１００％）を使用したものに比べて、１、３２倍のスピードで滑走することができた。また、５００キロメートル以上を滑走しても、なお、滑走性能に低下は認められず、剥離等も起こっていなかった。このことから、同じポリプロピレン（ＰＰ）でも硬度の高さに比例して滑走性能寿命が延びることがわかった。
【実施例３】
【００２０】    針入度０，１ミリ、溶融温度１４８度のポリプロピレンに（不純物０．１％以下）、市販のスキーワックス（パラフィン１００％）を、１対１で混合したものを、本発明ホットワックスとした。【００２１】  上記本発明ホットワックスで滑走試験をしたところ、実施例２のホットワックスに比べて滑走性能寿命が大きく落ちてしまった。滑走距離が１２０キロを超えると滑走時のスピードに減退がみられはじめた。【００２２】  この試験の結果、パラフィンを混ぜると滑走性能寿命が悪化することがわかった。ポリプロピレン（ＰＰ）より融点が低いパラフィンを混ぜることでアイロンを使ったワックス掛けが、ポリプロピレン（ＰＰ）単体に比べて、やりやすくなる利点があるが，滑走性能寿命が落ちてしまった。【００２３】  分子量約３５０００、溶融温度１６８度のポリプロピレン（ＰＰ）単独を本発明ソール素材とした。ソール作成専門の釜などを用いてソールを作成した。この結果融点が従来のソール素材に使われているポリエチレン（ＰＥ）とあまり変わらないため、容易に加工が出来た。
また、こうして作成されたソールは従来のポリエチレン製のソールに比較すると、溶融温度のわりに、硬度が高いソールとなった。同等の硬度を従来のポリエチレン（ＰＥ）で達成しようとした場合、ポリプロピレン（ＰＰ）よりも高い溶融温度が必要であり、より高温で燃焼可能な釜が必要である。【００２５】  分子量約１８０００、溶融温度１６１度のポリプロピレン（ＰＰ）単独で、本発明ソール補修用リペアー剤とした。なお本発明リペアー剤の形状は、直径５ミリ、長さ１００ミリの棒状である。また深さ５ミリ、幅５ミリの溝を掘ったソールを用意した。【００２６】  本発明リペアー剤に、市販の半田ごてを押し当てたところ、容易に溶け出し、先程用意したソールの溝に、溶けたリペアー剤を落として溝を埋めた。リペアー剤が冷えたところ、リペアー剤は完全に固まり溝は埋められており、ソールはほぼ復元された。リペアー剤に必要とされる優れた熱可塑性を示した。
【産業上の利用可能性】
【００２７】  本発明は、一般スキーヤーやスノーボーダーに円滑な滑走性能を提供できることは勿論、従来のパラフィンを使用したホットワックスに比べて、遥かに滑走性能寿命が長く、その産業上の利用には極めて大きいものがある。
従来のホットワックスにはパラフィンか、ポリエチレン（ＰＥ）（特願２００７−１９５２０４）を使用したものしかなく、新素材ともいえるポリプロピレン製ホットワックスは次世代のホットワックスとしてパラフィンなどに取って代わる可能性を秘めている。
また、ソール素材は、従来はポリエチレン（ＰＥ）か木材を利用したものしかなく、強靭で溶融温度の割に硬度が高いポリプロピレン（ＰＰ）を利用したソール素材は、従来のポリエチレン（ＰＥ）のソール素材に替わる可能性を秘めている。
さらに、ポリプロピレン（ＰＰ）製のリペアー剤は、ポリエチレン（ＰＥ）に比較した場合、低融点でも強靭であるためソールの補修が行いやすい。また、ポリプロピレン（ＰＰ）製のソールの補修には、同一素材であるポリプロピレン（ＰＰ）のリペアー剤の需要が大きなものとなるであろう。